(57)【特許請求の範囲】
【請求項１】
少なくとも１つのエチレン系ポリマーと少なくとも１つの油とを含む組成物を形成する方法であって、
前記エチレン系ポリマーが、該ポリマーの重量に基づいて、過半重量パーセントの重合されたエチレンを含み、
前記方法が、少なくとも１つの反応器と、前記反応器の下流に位置付けられる少なくとも１つの混合機とを備える反応器システムで、エチレンと任意に１つ以上のコモノマーとを含む混合物を重合して、前記エチレン系ポリマーを形成することを含み、
前記油が、前記混合機の上流で前記エチレン系ポリマーに添加され、
前記油が、４００℃及び大気圧で、前記油の総重量に基づいて、２．０重量％以下の揮発性画分を有し、
前記混合物が、重合溶媒をさらに含み、
前記反応器システムが、再利用重合溶媒のためのラインを備え、前記再利用重合溶媒が、前記少なくとも１つの反応器中に再導入される、方法。
【請求項２】
前記混合機が、静的混合機である、請求項１に記載の方法。
【請求項３】
前記重合が、溶液重合である、請求項１又は２のいずれか一項に記載の方法。
【請求項４】
前記少なくとも１つの反応器が、連続攪拌槽反応器または環状反応器である、請求項１〜３のいずれか一項に記載の方法。
【請求項５】
前記反応器システムが、２つの反応器を備える、請求項１〜４のいずれか一項に記載の方法。
【請求項６】
前記油の温度と少なくとも１つの反応器の温度との差異（Ｔ油−Ｔ反応器）が、５０℃〜１５０℃である、請求項１〜５のいずれか一項に記載の方法。
【請求項７】
少なくとも１つのエチレン系ポリマーと少なくとも１つの油とを含む組成物を形成する方法のための反応器システムであって、前記エチレン系ポリマーが、該ポリマーの重量に基づいて、過半重量パーセントの重合されたエチレンを含み、前記反応器システムが、少なくとも１つの反応器と、少なくとも１つの混合機と、前記エチレン系ポリマー中への油供給部とを備え、前記油供給部が、前記反応器の後、かつ前記混合機の前に位置し、前記油が、４００℃及び大気圧で、前記油の総重量に基づいて、２．０重量％以下の揮発性画分を有し、前記混合物が、重合溶媒をさらに含み、前記反応器システムが、再利用重合溶媒のためのラインを備え、前記再利用重合溶媒が、前記少なくとも１つの反応器中に再導入される、反応器システム。
【発明の詳細な説明】
【背景技術】
【０００１】
関連出願の相互参照
本出願は、２０１４年１２月２９日に出願された米国仮出願第６２／０９７，２５７号の利益を主張し、これは、参照により本明細書に組み込まれる。
【０００２】
重合反応器から問題なく単離され得る高分子量（例えば、高ムーニー粘度）で、油展された高分子量（例えば、Ｍｗ＞２００，０００ｇ／モル）のエチレン系ポリマーを調製することが必要とされている。当技術分野の重合プロセスは、以下の参考文献、すなわち、米国特許第７，９１０，６３７号、同第７，９８５，８０４号、同第５，５１６，８４９号、同第６，６８６，４１９号、同第６，５４５，０８８号、同第３，７２６，８４３号、米国仮出願第６２／０９７，２６８号（２０１４年１２月２９日出願）、国際公開第ＷＯ２０１３／０９６５７３号、ＷＯ２０１４／００３８５７に記載される。Ｐ．Ｓ．Ｒａｖｉｓｈａｎｋａｒ  ｅｔ  ａｌ．，ｔｒｅａｔｉｓｅ  ｏｎ  ＥＰＤＭ，Ｒｕｂｂｅｒ  Ｃｈｅｍｉｓｔｒｙ  ａｎｄ  Ｔｅｃｈｎｏｌｏｇｙ，  Ｖｏｌ．  ８５，Ｎｏ．３，ｐｐ３２７−３４９，２０１２、Ｐ．Ｓ．Ｒａｖｉｓｈａｎｋａｒ  ｅｔ  ａｌ．，Ｒｅｃｅｎｔ  Ａｄｖａｎｃｅｓ  ｉｎ  ＥＰＤＭ  ａｎｄ  Ｄｙｎａｍｉｃａｌｌｙ  Ｖｕｌｃａｎｉｚｅｄ  Ｔｈｅｒｍｏｐｌａｓｔｉｃ  Ｅｌａｓｔｏｍｅｒｓ，１８６ｔｈ  Ｔｅｃｈｎｉｃａｌ  Ｍｅｅｔｉｎｇ  ｏｆ  Ｒｕｂｂｅｒ  Ｄｉｖｉｓｉｏｎ，ＡＣＳ，Ｎａｓｈｖｉｌｌｅ，ＴＮ，２０１４；ｐｐ．  １−１５も参照されたい。しかし、上述されるように、重合プロセスから容易に単離され得る高分子量エチレン系ポリマーを調製することがなおも必要とされている。以下の発明は、これらの必要性に合致する。
【発明の概要】
【０００３】
本発明は、少なくとも１つのエチレン系ポリマーと少なくとも１つの油とを含む組成物を形成する方法を提供し、該方法は、
少なくとも１つの反応器と、反応器の下流に位置付けられる少なくとも１つの混合機とを備える反応器システムで、エチレンと任意に１つ以上のコモノマーとを含む混合物を重合して、エチレン系ポリマーを形成することを含み、油が混合機の上流でエチレン系ポリマーに添加される。
【０００４】
本発明は、少なくとも１つのエチレン系ポリマーと少なくとも１つの油とを含む組成物を形成する方法のための反応器システムも提供し、該反応器システムは、少なくとも１つの反応器と、少なくとも１つの混合機と、エチレン系ポリマー中への油供給部とを備え、この油供給部は、反応器の後、かつ混合機の前に位置付けられる。
【図面の簡単な説明】
【０００５】
【図１】３つの油に関する「累積回収質量（％）対沸点温度」を描写する。
【図２】図１の拡大領域（３５０℃〜４５０℃のＢＰ）を描写する。
【図３】攪拌槽反応器を使用する重合のための反応器システムの概要を描写する。
【図４】攪拌槽反応器、続いて環状反応器を使用する重合のための反応器システムの概要を描写する。
【図５】環状反応器、続いて攪拌槽反応器を使用する重合のための反応器システムの概要を描写する。
【図６】環状反応器を使用する重合のための反応器システムの概要を描写する。
【図７】２つの環状反応器を連続して使用する重合のための反応器システムの概要を描写する。
【発明を実施するための形態】
【０００６】
高分子量ポリマー（例えば、Ｍｗ＞２００，０００ｇ／モル）が１つ以上の反応器内で生成され得、さらに反応器の後かつ静的混合機の前における油の添加により、連なる仕上げ区域を通って問題なく処理され得ることが発見された。得られた生成物は、改善された生成物特性、例えば、良好な機械的特性及び良好な加工特性に寄与する油及びより高い分子量ポリマーを含有する。得られた高分子量の油展されたポリマー生成物は、大量の油を反応器に戻すことなく、１つ以上の脱揮発デバイスにより処理され得ることが発見された。ポリマー生成物は、強度のための高分子量、ならびにポリマーブレンド及び／または製品の改善された加工性のための油の両方を必要とする適用で使用され得る。
【０００７】
上記で考察されるように、一態様において、本発明は、少なくとも１つのエチレン系ポリマーと少なくとも１つの油とを含む組成物を形成する方法を提供し、該方法は、
少なくとも１つの反応器と、反応器の下流に位置付けられる少なくとも１つの混合機とを備える反応器システムで、エチレンと任意に１つ以上のコモノマーとを含む混合物を重合して、エチレン系ポリマーを形成することを含み、油が混合機の上流でエチレン系ポリマーに添加される。
【０００８】
第２の態様において、本発明は、少なくとも１つのエチレン系ポリマーと少なくとも１つの油とを含む組成物を形成する方法のための反応器システムも提供し、該反応器システムは、少なくとも１つの反応器と、少なくとも１つの混合機と、エチレン系ポリマー中への油供給部とを備え、この油供給部は、反応器の後、かつ混合機の前に位置付けられる。
【０００９】
発明の方法は、本明細書に記載されるような２つ以上の実施形態の組み合わせを含み得る。
【００１０】
発明の反応器システムは、本明細書に記載されるような２つ以上の実施形態の組み合わせを含み得る。
【００１１】
エチレン系ポリマーは、本明細書に記載されるような２つ以上の実施形態の組み合わせを含み得る。
【００１２】
油は、本明細書に記載されるような２つ以上の実施形態の組み合わせを含み得る。
【００１３】
以下の実施形態は、上記で考察されるような本発明の第１及び第２の態様の両方に適用する。
【００１４】
一実施形態において、油は、４００℃及び大気圧で、油の総重量に基づいて、２．０重量％以下、さらに１．８重量％以下、さらに１．６重量％以下の揮発性画分を有する。
【００１５】
一実施形態において、油は、４００℃及び大気圧で、油の総重量に基づいて、１．４重量％以下、さらに１．２重量％以下、さらに１．０重量％以下、さらに０．９重量％以下の揮発性画分を有する。
【００１６】
一実施形態において、油は、４２５℃及び大気圧で、油の総重量に基づいて、５．０重量％以下、さらに４．５重量％以下、さらに４．０重量％以下の揮発性画分を有する。
【００１７】
一実施形態において、油は、４２５℃及び大気圧で、油の総重量に基づいて、３．８重量％以下、さらに３．７重量％以下、さらに３．６重量％以下、さらに３．５重量％以下の揮発性画分を有する。
【００１８】
一実施形態において、油は、５００℃及び大気圧で、油の総重量に基づいて、５０重量％以下、さらに４８重量％以下、さらに４６重量％以下、さらに４４重量％以下の揮発性画分を有する。
【００１９】
一実施形態において、混合機は、静的混合機である。静的混合機には、らせん状静的混合機、及び多様な阻流板デザインを含む静的混合機が含まれるが、これらに限定されない。
【００２０】
一実施形態において、重合は、溶液重合である。
【００２１】
一実施形態において、少なくとも１つの反応器は、連続攪拌槽反応器または環状反応器である。
【００２２】
一実施形態において、混合物は、重合溶媒をさらに含む。さらなる実施形態において、反応器システムは、再利用重合溶媒のためのラインを備え、ここで、再利用重合溶媒が少なくとも１つの反応器中に再導入される。
【００２３】
一実施形態において、エチレン系ポリマーは、エチレン／α−オレフィンインターポリマー、さらにエチレン／α−オレフィン／非共役ポリエンインターポリマー、さらにエチレン／α−オレフィン／ジエンインターポリマー、及びさらにエチレン／α−オレフィン／ジエンターポリマー、及びさらにＥＰＤＭである。
【００２４】
一実施形態において、反応器システムは、２つの反応器を含む。さらなる実施形態において、反応器システムは、攪拌槽反応器（例えば、ＣＳＴＲ）、続いて環状反応器を備える。
【００２５】
一実施形態において、油は、反応器中に注入される。
【００２６】
一実施形態において、油は、反応器外の位置で添加される。
【００２７】
一実施形態において、油は、少なくとも１つの反応器の下流でエチレン系ポリマーに添加される。
【００２８】
一実施形態において、油は、エチレン系ポリマーに添加される前に８０℃〜１９０℃の温度に加熱される。さらなる実施形態において、油は、反応器後加熱装置を使用して加熱される。さらなる実施形態において、加熱装置は、１つ以上の静的混合要素を備える。
【００２９】
一実施形態において、油は精製プロセスにかけられて、エチレン系ポリマーに添加される前に酸素化物及び／または湿気が除去される。
【００３０】
一実施形態において、油の温度と少なくとも１つの反応器の温度との差異（Ｔ油−Ｔ反応器）は、５０℃〜１５０℃、さらに６０℃〜１５０℃、さらに７０℃〜１５０℃である。
【００３１】
一実施形態において、油の温度と少なくとも１つの反応器の温度との差異（Ｔ油−Ｔ反応器）は、５０℃〜１２０℃、さらに５０℃〜１００℃、さらに５０℃〜８０℃である。
【００３２】
一実施形態において、少なくとも１つの油は、油の重量に基づいて、４０重量％以下、さらに３５重量％以下、さらに３０重量％以下の１つ以上のナフテン物を含む。
【００３３】
一実施形態において、少なくとも１つの油は、油の重量に基づいて、５重量％以上、さらに１０重量％以上、さらに１５重量％より少し多いかまたは同等の１つ以上のナフテン物を含む。
【００３４】
一実施形態において、少なくとも１つの油は、油の重量に基づいて、６０重量％以上、さらに６５重量％以上、さらに６０重量％以上の１つ以上のパラフィン物を含む。
【００３５】
一実施形態において、少なくとも１つの油は、油の重量に基づいて、９０重量％以下、さらに８５重量％以下、さらに８０重量％以下の１つ以上のパラフィン物を含む。
【００３６】
本発明は、本明細書に記載されるような発明の方法により形成される少なくとも１つのエチレン系ポリマーと少なくとも１つの油とを含む組成物も提供する。
【００３７】
本発明の組成物は、本明細書に記載される２つ以上の実施形態の組み合わせを含み得る。
【００３８】
一実施形態において、本組成物は、１００，０００ｇ／モル以上、さらに１２０，０００ｇ／モル以上、さらに１５０，０００ｇ／モル以上、さらに１８０，０００ｇ／モル以上、１９０，０００ｇ／モル以上、さらに２００，０００ｇ／モル以上の重量平均分子量（Ｍｗ）を有する。
【００３９】
さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／プロピレン／ジエンターポリマー（ＥＰＤＭ）である。さらなる実施形態において、ジエンは、５−エチリデン−２−ノルボルネン（ＥＮＢ）である。別の実施形態において、本組成物は、２つのエチレン系ポリマーを含み、さらに各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００４０】
一実施形態において、本組成物は、１，０００，０００ｇ／モル以下、さらに８００，０００ｇ／モル以下、さらに５００，０００ｇ／モル以下の重量平均分子量（Ｍｗ）を有する。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。別の実施形態において、本組成物は、２つのエチレン系ポリマーを含み、さらに各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００４１】
一実施形態において、本組成物は、４．０以下、さらに３．８以下、さらに３．５以下のＭＷＤを有する。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。別の実施形態において、本組成物は、２つのエチレン系ポリマーを含み、さらに各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００４２】
一実施形態において、本組成物は、１．６以上、さらに１．８以上、さらに２．０以上のＭＷＤを有する。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。別の実施形態において、本組成物は、２つのエチレン系ポリマーを含み、さらに各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００４３】
一実施形態において、本組成物は、１０以上、さらに１５以上、さらに２０以上のムーニー粘度（ＭＬ１＋４、１２５℃）を有する。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。別の実施形態において、本組成物は、２つのエチレン系ポリマーを含み、さらに各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００４４】
一実施形態において、本組成物は、３００以下、さらに２５０以下、さらに２００以下、さらに１５０以下のムーニー粘度（ＭＬ１＋４、１２５℃）を有する。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。別の実施形態において、本組成物は、２つのエチレン系ポリマーを含み、さらに各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００４５】
一実施形態において、本組成物は、本組成物の重量に基づいて、３５〜８０重量パーセントのエチレン、さらに３８〜７５重量パーセントのエチレン、及びさらに４０〜７０重量パーセントのエチレンを含む。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。別の実施形態において、本組成物は、２つのエチレン系ポリマーを含み、さらに各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００４６】
一実施形態において、本組成物は、本組成物の重量に基づいて、１．０〜９．０重量パーセントのポリエン、さらに１．５〜８．５重量パーセントのポリエン、及びさらに２．０〜８．０重量パーセントのポリエンを含む。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。別の実施形態において、本組成物は、２つのエチレン系ポリマーを含み、さらに各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００４７】
一実施形態において、本組成物は、２０以上、さらに２２以上のレオロジー比（１９０℃でのＶ０．１／Ｖ１００）を有する。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。別の実施形態において、本組成物は、２つのエチレン系ポリマーを含み、さらに各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００４８】
一実施形態において、本組成物は、８０以下、さらに７５以下、さらに７０以下のレオロジー比（１９０℃でＶ０．１／Ｖ１００）を有する。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。別の実施形態において、本組成物は、２つのエチレン系ポリマーを含み、さらに各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００４９】
一実施形態において、本組成物は、２０，０００Ｐａ・ｓ以上、さらに２５，０００Ｐａ・ｓ以上の粘度（１９０℃で０．１ラジアン／秒）を有する。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。別の実施形態において、本組成物は、２つのエチレン系ポリマーを含み、さらに各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００５０】
一実施形態において、本組成物は、２００，０００Ｐａ・ｓ以下、さらに１８０，０００Ｐａ・ｓ以下の粘度（１９０℃で０．１ラジアン／秒）を有する。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。別の実施形態において、本組成物は、２つのエチレン系ポリマーを含み、さらに各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００５１】
一実施形態において、組み込まれた油は、本組成物の重量に基づいて、１０重量％以上、さらに１２重量％以上、さらに１４重量％以上の量で存在する。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。別の実施形態において、本組成物は、２つのエチレン系ポリマーを含み、さらに各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００５２】
一実施形態において、組み込まれた油は、本組成物の重量に基づいて、７０重量％以下、さらに６０重量％以上、さらに５５重量％以上の量で存在する。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。別の実施形態において、本組成物は、２つのエチレン系ポリマーを含み、さらに各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００５３】
一実施形態において、本組成物は、１つのエチレン系ポリマーを含む。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）、及びさらにエチレン／プロピレン／ジエンターポリマー（ＥＰＤＭ）である。さらなる実施形態において、エチレン系ポリマーは、本組成物の重量に基づいて、３０〜９０重量％、さらに４０〜９０重量％の量で存在する。
【００５４】
別の実施形態において、本組成物は、２つのエチレン系ポリマーを含む。さらなる実施形態において、各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。さらなる実施形態において、２つのエチレン系ポリマーは、本組成物の重量に基づいて、３０〜９０重量％、さらに４０〜９０重量％の合計量で存在する。
【００５５】
一実施形態において、本組成物は、１つのエチレン系ポリマーを含む。さらなる実施形態において、本組成物は、本組成物の重量に基づいて、６０重量％以上、さらに７０重量％以上、さらに８０重量％以上の、油とエチレン系ポリマーとの合計重量を含む。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。
【００５６】
一実施形態において、本組成物は、１つのエチレン系ポリマーを含む。さらなる実施形態において、本組成物は、本組成物の重量に基づいて、９０重量％以上、さらに９５重量％以上、さらに９９重量％以上の、油とエチレン系ポリマーとの合計重量を含む。さらなる実施形態において、エチレン系ポリマーは、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、インターポリマーは、エチレン／−プロピレン／ジエンターポリマー（ＥＰＤＭ）である。さらなる実施形態において、ジエンは、５−エチリデン−２−ノルボルネン（ＥＮＢ）である。
【００５７】
一実施形態において、本組成物は、２つのエチレン系ポリマーを含む。さらなる実施形態において、本組成物は、本組成物の重量に基づいて、６０重量％以上、さらに７０重量％以上、さらに８０重量％以上の、油と２つのエチレン系ポリマーとの合計重量を含む。さらなる実施形態において、各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００５８】
一実施形態において、本組成物は、２つのエチレン系ポリマーを含む。さらなる実施形態において、本組成物は、本組成物の重量に基づいて、９０重量％以上、さらに９５重量％以上、さらに９９重量％以上の、油と２つのエチレン系ポリマーとの合計重量を含む。さらなる実施形態において、各ポリマーは独立して、エチレン／α−オレフィンインターポリマー、及びさらにエチレン／α−オレフィン／非共役ポリエンインターポリマー、及びさらにエチレン／α−オレフィン／ジエンインターポリマー（ＥＡＯＤＭ）である。さらなる実施形態において、各インターポリマーは独立して、エチレン／プロピレン／ジエンターポリマー（ＥＰＤＭ）である。さらなる実施形態において、ジエンは、５−エチリデン−２−ノルボルネン（ＥＮＢ）である。
【００５９】
上述されるような２つのエチレン系ポリマーを含むこれらの組成物に関して、各ポリマーは、ムーニー粘度、Ｍｗ、Ｍｎ、ＭＷＤ、Ｖ０．１、レオロジー比（Ｖ０．１／Ｖ１００）、エチレン含有量、及び／またはポリエン含有量が含まれるが、これらに限定されない１つ以上の特性において互いに異なる。
【００６０】
一実施形態において、発明の組成物は、少なくとも１つの安定剤をさらに含む。好適な安定剤には、ＡＯ及びＵＶ安定剤が含まれるが、これらに限定されない。
【００６１】
一実施形態において、少なくとも１つの安定剤は、本組成物の重量に基づいて、０．１〜１重量パーセントの量で存在する。
【００６２】
本発明の組成物は、本明細書に記載される２つ以上の実施形態の組み合わせを含み得る。
【００６３】
本発明は、本明細書に記載される発明の組成物から形成された少なくとも１つの構成成分を含む物品も提供する。さらなる実施形態において、本物品は、プロファイル、注入成型部品、ガスケット、靴構成要素、及び管からなる群から選択される。
【００６４】
発明の物品は、本明細書に記載されるような２つ以上の実施形態の組み合わせを含み得る。
【００６５】
エチレン系ポリマー
一実施形態において、本組成物は、１つのエチレン系ポリマーを含む。さらなる実施形態において、エチレン系ポリマーは、エチレン／α−オレフィンインターポリマーである。
【００６６】
一実施形態において、本組成物は、２つのエチレン系ポリマーを含む。さらなる実施形態において、各エチレン系ポリマーは独立して、エチレン／α−オレフィンインターポリマーである。
【００６７】
以下の実施形態は、１つのエチレン系ポリマーまたは２つのエチレン系ポリマーに適用する。
【００６８】
本明細書に記載される本発明の組成物のためのエチレン／α−オレフィンインターポリマーは、重合形態で、エチレン、α−オレフィン、ならびに任意にポリエン及びさらに非共役ポリエンを含む。α−オレフィンの好適な例には、Ｃ３−Ｃ２０のα−オレフィン、及び好ましくはプロピレンが含まれる。非共役ポリエンの好適な例には、Ｃ４−Ｃ４０の非共役ジエンが含まれる。
【００６９】
α−オレフィンは、脂肪族または芳香族化合物であり得る。α−オレフィンは、好ましくはＣ３−Ｃ２０の脂肪族化合物、好ましくはＣ３−Ｃ１６の脂肪族化合物、及びより好ましくはＣ３−Ｃ１０の脂肪族化合物である。好ましいＣ３−Ｃ１０の脂肪族α−オレフィンは、プロピレン、１−ブテン、１−ヘキセン、及び１−オクテン、ならびにより好ましくはプロピレンからなる群から選択される。さらなる実施形態において、各エチレン／α−オレフィンインターポリマーは独立して、エチレン／α−オレフィン／ポリエンインターポリマー、及びさらにエチレン／α−オレフィン／ジエンインターポリマーである。さらなる実施形態において、各インターポリマーは独立して、ＥＰＤＭターポリマーである。さらなる実施形態において、ジエンは、ＥＮＢである。
【００７０】
例示的な非共役ポリエンには、１，４−ヘキサジエン及び１，５−ヘプタジエンなどの直鎖非環式ジエン；５−メチル−１，４−ヘキサジエン、２−メチル−１，５−ヘキサジエン、６−メチル−１，５−ヘプタジエン、７−メチル−１，６−オクタジエン、３，７−ジメチル−１，６−オクタジエン、３，７−ジメチル−１，７−オクタジエン、５，７−ジメチル−１，７−オクタジエン、１，９−デカジエン、及びジヒドロミルセンの混合異性体などの分岐状非環式ジエン；１，４−シクロヘキサジエン、１，５−シクロオクタジエン、及び１，５−シクロドデカジエンなどの単環脂環式ジエン；テトラヒドロインデン、メチルテトラヒドロインデンなどの複環脂環式縮合及び架橋環ジエン；アルケニル、アルキリデン、シクロアルケニル、ならびに５−メチレン−２−ノルボルネン（ＭＮＢ）、５−エチリデン−２−ノルボルネン（ＥＮＢ）、５−ビニル−２−ノルボルネン、５−プロペニル−２−ノルボルネン、５−イソプロピリデン−２−ノルボルネン、５−（４−シクロペンテニル）−２−ノルボルネン、及び５−シクロヘキシリデン−２−ノルボルネンなどのシクロアルキリデンノルボルネンが含まれる。ポリエンは、好ましくはＥＮＢ、ジシクロペンタジエン、１，４−ヘキサジエン、７−メチル−１，６−オクタジエン、ならびに好ましくはＥＮＢ、ジシクロペンタジエン、及び１，４−ヘキサジエン、より好ましくはＥＮＢ及びジシクロペンタジエン、ならびにさらにより好ましくはＥＮＢからなる群から選択される非共役ジエンである。
【００７１】
一実施形態において、各エチレン／α−オレフィンインターポリマーは独立して、インターポリマーの重量に基づいて、過半量の重合エチレンを含む。さらなる実施形態において、各エチレン／α−オレフィンインターポリマーは独立して、エチレン／α−オレフィン／ポリエンインターポリマー、及びさらにエチレン／α−オレフィン／ジエンインターポリマーである。さらなる実施形態において、各インターポリマーは独立して、ＥＰＤＭターポリマーである。さらなる実施形態において、ジエンは、ＥＮＢである。
【００７２】
一実施形態において、各エチレン／α−オレフィンインターポリマーは、１．７〜４．５、または１．９〜４．０、または２．０〜３．５の分子量分布（Ｍｗ／Ｍｎ）を有する。さらなる実施形態において、各エチレン／α−オレフィンインターポリマーは独立して、エチレン／α−オレフィン／ポリエンインターポリマー、及びさらにエチレン／α−オレフィン／ジエンインターポリマーである。さらなる実施形態において、各インターポリマーは独立して、ＥＰＤＭターポリマーである。さらなる実施形態において、ジエンは、ＥＮＢである。
【００７３】
一実施形態において、各エチレン／α−オレフィン／非共役ポリエンインターポリマーは、１０以上、または１５以上、または２０以上、または２５以上の１２５℃でのムーニー粘度ＭＬ（１＋４）を有する。さらなる実施形態において、各エチレン／α−オレフィンインターポリマーは独立して、エチレン／α−オレフィン／ポリエンインターポリマー、及びさらにエチレン／α−オレフィン／ジエンインターポリマーである。さらなる実施形態において、各インターポリマーは独立して、ＥＰＤＭターポリマーである。さらなる実施形態において、ジエンは、ＥＮＢである。
【００７４】
一実施形態において、各エチレン／α−オレフィン／非共役ポリエンインターポリマーは、３００未満、または２００以下、または１５０以下、または１００以下の１２５℃でのムーニー粘度ＭＬ（１＋４）を有する。さらなる実施形態において、各エチレン／α−オレフィンインターポリマーは独立して、エチレン／α−オレフィン／ポリエンインターポリマー、及びさらにエチレン／α−オレフィン／ジエンインターポリマーである。さらなる実施形態において、各インターポリマーは独立して、ＥＰＤＭターポリマーである。さらなる実施形態において、ジエンは、ＥＮＢである。
【００７５】
エチレン系ポリマーに関するムーニー粘度は、ニートポリマーのものである（またはカーボンブラックなどの充填剤及び／または油を含有するポリマーに対してニートポリマーの計算された粘度）。ニートポリマーは、充填剤も油も含まないポリマーを指す。
【００７６】
一実施形態において、各エチレン／α−オレフィンインターポリマーは、５０，０００ｇ／モル以上、さらに６０，０００ｇ／モル以上、さらに７０，０００ｇ／モル以上、さらに８０，０００ｇ／モル以上の数平均分子量（Ｍｎ）を有する。さらなる実施形態において、各エチレン／α−オレフィンインターポリマーは、エチレン／α−オレフィン／ポリエンインターポリマー、及びさらにエチレン／α−オレフィン／ジエンインターポリマーである。さらなる実施形態において、各インターポリマーは独立して、ＥＰＤＭターポリマーである。さらなる実施形態において、ジエンは、ＥＮＢである。
【００７７】
一実施形態において、各エチレン／α−オレフィンインターポリマーは、３５０，０００ｇ／モル以下、さらに３００，０００ｇ／モル以下、さらに２００，０００ｇ／モル以下、さらに１００，０００ｇ／モル以下の数平均分子量（Ｍｎ）を有する。さらなる実施形態において、各エチレン／α−オレフィンインターポリマーは、エチレン／α−オレフィン／ポリエンインターポリマー、及びさらにエチレン／α−オレフィン／ジエンインターポリマーである。さらなる実施形態において、各インターポリマーは独立して、ＥＰＤＭターポリマーである。さらなる実施形態において、ジエンは、ＥＮＢである。
【００７８】
一実施形態において、各エチレン／α−オレフィンインターポリマーは、７００，０００ｇ／モル以下、さらに６００，０００ｇ／モル以下、さらに５００，０００ｇ／モル以下の重量平均分子量（Ｍｗ）を有する。さらなる実施形態において、各エチレン／α−オレフィンインターポリマーは、エチレン／α−オレフィン／ポリエンインターポリマー、及びさらにエチレン／α−オレフィン／ジエンインターポリマーである。さらなる実施形態において、各インターポリマーは独立して、ＥＰＤＭターポリマーである。さらなる実施形態において、ジエンは、ＥＮＢである。
【００７９】
一実施形態において、各エチレン／α−オレフィンインターポリマーは、１００，０００ｇ／モル以上、さらに１２０，０００ｇ／モル以上、さらに１３０，０００ｇ／モル以上、さらに１５０，０００ｇ／モル以上、さらに１７０，０００ｇ／モル以上の重量平均分子量（Ｍｗ）を有する。さらなる実施形態において、各エチレン／α−オレフィンインターポリマーは、エチレン／α−オレフィン／ポリエンインターポリマー、及びさらにエチレン／α−オレフィン／ジエンインターポリマーである。さらなる実施形態において、各インターポリマーは独立して、ＥＰＤＭターポリマーである。さらなる実施形態において、ジエンは、ＥＮＢである。
【００８０】
一実施形態において、各エチレン／α−オレフィンインターポリマーは、１．８以上、さらに１．９以上、さらに２．０以上の分子量分布（ＭＷＤ）を有する。さらなる実施形態において、各エチレン／α−オレフィンインターポリマーは、エチレン／α−オレフィン／ポリエンインターポリマー、及びさらにエチレン／α−オレフィン／ジエンインターポリマーである。さらなる実施形態において、各インターポリマーは独立して、ＥＰＤＭターポリマーである。さらなる実施形態において、ジエンは、ＥＮＢである。
【００８１】
一実施形態において、各エチレン／α−オレフィンインターポリマーは、３．０以下、さらに２．７以下、さらに２．５以下の分子量分布（ＭＷＤ）を有する。さらなる実施形態において、各エチレン／α−オレフィンインターポリマーは、エチレン／α−オレフィン／ポリエンインターポリマー、及びさらにエチレン／α−オレフィン／ジエンインターポリマーである。さらなる実施形態において、各インターポリマーは独立して、ＥＰＤＭターポリマーである。さらなる実施形態において、ジエンは、ＥＮＢである。
【００８２】
エチレン系ポリマーは、本明細書に記載されるような２つ以上の実施形態の組み合わせを含み得る。
【００８３】
エチレン／アルファ−オレフィンインターポリマーは、本明細書に記載されるような２つ以上の実施形態の組み合わせを含み得る。
【００８４】
油
油には、芳香油及びナフテン油などの石油；ポリアルキルベンゼン油；アルキル及びアルコキシアルキルオレアート及びステアレートなどの有機酸モノエステル；ジアルキル、ジアルコキシアルキル、及びアルキルアリールフタレート、テレフタレート、セバケート、アジペート、及びグルタラートなどの有機酸ジエステル；トリ−、テトラ−、及びポリエチレングリコールジアルカノアートなどのグリコールジエステル；トリアルキルトリメリタート；トリアルキル、トリアルコキシアルキル、アルキルジアリール、及びトリアリールホスフェート；塩素化パラフィン油；クマロン−インデン樹脂；松ヤニ；鉱物油、ひまし油、トール油、ナタネ油、及びダイズ油などの植物油、ならびにそれらのエステル及びエポキシ化誘導体などが含まれるが、これらに限定されない。
【００８５】
一実施形態において、油は、本組成物の重量に基づいて、５〜７０重量パーセント、さらに５〜６０重量パーセント、さらに５〜５０重量パーセントの量で存在する。
【００８６】
一実施形態において、油は、本組成物の重量に基づいて、１０〜７０重量パーセント、さらに１０〜６０重量パーセント、さらに１０〜５５重量パーセントの量で存在する。
【００８７】
油は、本明細書に記載されるような２つ以上の実施形態の組み合わせを含み得る。
【００８８】
添加物
発明の組成物は、１つ以上の追加の添加物を含み得る。好適な添加物には、架橋剤、充填剤、抗酸化剤、ＵＶ安定剤、難燃剤、着色料または顔料、発泡剤、及びそれらの組み合わせが含まれるが、これらに限定されない。
【００８９】
適用
本発明の組成物は、種々の物品を調製するか、または製造するか、またはそれらの構成要素部品もしくは部分のために使用され得る。本発明の組成物は、いくつかの従来の方法及び装置のうちのいずれか１つにより完成品に転換され得る。例示的な方法には、押出成形、カレンダ加工、圧縮成型、及び他の典型的な熱硬化性材料形成方法が含まれるが、これらに限定されない。
【００９０】
物品には、シート、発泡材、成型品、及び押出成形部品が含まれるが、これらに限定されない。追加の物品には、自動車部品、気密部材、ベルト、ホース、建築プロファイル、ワイヤー及びケーブルジャケット、床材、ガスケット、タイヤ及びタイヤ構成要素、コンピューター部品、建築材料、ならびに履物構成要素が含まれる。当業者は、過度の実験を行うことなく、このリストを容易に増やすことができる。
【００９１】
定義
それに反すると述べられないか、文脈から黙示されないか、または当技術分野の習慣でない限り、全ての部分及びパーセントは、重量に基づき、全ての試験方法は、本開示の出願日時点における。
【００９２】
用語「組成物」は、本明細書で使用される場合、本組成物、ならびに本組成物の材料から形成された反応生成物及び分解生成物を含む材料の混合物を含む。任意の反応生成物または分解生成物は典型的に、微量または残留量で存在する。
【００９３】
用語「ポリマー」は、本明細書で使用される場合、同じか異なる種類に関わらず、モノマーを重合することにより調製されたポリマー系化合物を指す。したがって、総称ポリマーは、用語ホモポリマー（１種類のみのモノマーから調製されたポリマーを指すのに用いられ、かつ微量の不純物がポリマー構造中に組み込まれ得ることが理解される）、及び後に定義されるような用語インターポリマーを包含する。触媒残渣などの微量の不純物が、ポリマー中及び／または内に組み込まれ得る。
【００９４】
用語「インターポリマー」は、本明細書で使用される場合、少なくとも２つの異なる種類のモノマーの重合により調製されたポリマーを指す。したがって、用語インターポリマーは、用語コポリマー（２つの異なる種類のモノマーから調製されたポリマーを指すのに用いられる）、及び２つを超える異なる種類のモノマーから調製されたポリマーを含む。
【００９５】
用語「エチレン系ポリマー」は、本明細書で使用される場合、重合された形態で、（ポリマーの重量に基づいて）過半重量パーセントのエチレンを含み、かつ任意に１つ以上のコモノマーを含み得るポリマーを指す。
【００９６】
用語「エチレン系インターポリマー」は、本明細書で使用される場合、重合された形態で、（インターポリマーの重量に基づいて）過半重量パーセントのエチレン、及び少なくとも１つのコモノマーを含むポリマーを指す。
【００９７】
用語「エチレン／α−オレフィンインターポリマー」は、本明細書で使用される場合、重合された形態で、（インターポリマーの重量に基づいて）過半重量パーセントのエチレン、及び少なくとも１つのα−オレフィンを含むポリマーを指す。
【００９８】
用語「エチレン／α−オレフィン／ポリエンインターポリマー」は、本明細書で使用される場合、重合された形態で、エチレン、α−オレフィン、及び非共役ポリエンを含むポリマーを指す。一実施形態において、「エチレン／α−オレフィン／非共役ポリエンインターポリマー」は、（インターポリマーの重量に基づいて）過半重量パーセントのエチレンを含む。
【００９９】
用語「エチレン／α−オレフィン／ジエンインターポリマー」は、本明細書で使用される場合、重合された形態で、エチレン、α−オレフィン、及びジエンを含むポリマーを指す。一実施形態において、「エチレン／α−オレフィン／ジエンインターポリマー」は、（インターポリマーの重量に基づいて）過半重量パーセントのエチレンを含む。
【０１００】
用語「エチレン／α−オレフィン／ジエンターポリマー」は、本明細書で使用される場合、重合された形態で、３種類のみのモノマーとして、エチレン、α−オレフィン、及びジエンを含むポリマーを指す。一実施形態において、「エチレン／α−オレフィン／ジエンターポリマー」は、（インターポリマーの重量に基づいて）過半重量パーセントのエチレンを含む。
【０１０１】
用語、「エチレン／α−オレフィンコポリマー」は、本明細書で使用される場合、重合された形態で、２種類のみのモノマーとして、（コポリマーの重量に基づいて）過半量のエチレンモノマー、及びα−オレフィンを含むコポリマーを指す。
【０１０２】
用語、「プロピレン系ポリマー」は、本明細書で使用される場合、重合された形態で、（ポリマーの重量に基づいて）過半量のプロピレンモノマーを含み、任意に１つ以上のコモノマーを含み得るポリマーを指す。
【０１０３】
用語、「プロピレン／α−オレフィンコポリマー」は、本明細書で使用される場合、重合された形態で、２種類のみのモノマーとして、（コポリマーの重量に基づいて）過半量のプロピレンモノマー、及びα−オレフィンを含むコポリマーを指す。
【０１０４】
用語、「プロピレン／エチレンコポリマー」は、本明細書で使用される場合、重合された形態で、２種類のみのモノマーとして、（コポリマーの重量に基づいて）過半量のプロピレンモノマー、及びエチレンを含むコポリマーを指す。
【０１０５】
用語「組み込まれた油」は、本明細書で使用される場合、エチレン系ポリマー内に含有された油を指す。
【０１０６】
用語「油」は、当技術分野で既知であり、典型的に、同じ温度及び圧力において水のものと比較して増加した粘度を有する粘性液体を指し、その油は典型的に、石油由来である。油は典型的に、回転機序及び／または往復機序の移動表面間に潤滑性及び低減された摩擦を提供する。油は、単一または複数の構成成分から構成され得る。添加物は、潤滑性、流動特性、熱安定性、及び／または他の特性を改善するために添加されることがある。好適な油の例には、鉱物油が含まれる。
【０１０７】
用語「混合物」は、重合プロセスに関連して本明細書で使用される場合、重合の構成成分（例えば、モノマー、コモノマー、溶媒など）を含む組成物を指す。
【０１０８】
用語「反応器システム」は、本明細書で使用される場合、ポリマーを重合及び／または単離するために使用される構成要素（デバイス）を指す。かかる構成要素／デバイスには、１つ以上の反応器、１つ以上の混合機、１つ以上の脱揮発ユニット、及び１つ以上の交換器が含まれるが、これらに限定されない。
【０１０９】
用語「混合機」は、重合プロセスに関連して本明細書で使用される場合、１つ以上の混合要素を備えるデバイスを指す。混合要素には、混合機に入る廃液を分割及び分岐させるように構成される要素が含まれるが、これらに限定されない。
【０１１０】
用語「下流」は、反応器システムに関連して本明細書で使用される場合、別のデバイスの後に位置付けられる重合デバイスまたは単離デバイスの位置を指す。
【０１１１】
用語「上流」は、反応器システムに関連して本明細書で使用される場合、別のデバイスの前に位置付けられる重合デバイスまたは単離デバイスの位置を指す。
【０１１２】
用語「攪拌槽反応器」は、本明細書で使用される場合、反応器内容物を混合するために使用される、中心かき混ぜ器軸の上に１つ以上の回転式かき混ぜ器及び／または１つ以上の羽根車を収容する圧力反応器槽を指す。典型的に、１つ以上の供給物流は反応物質を反応器中に導入し、排出流は「反応器廃液」を取り出すために使用される。典型的に、１つ以上の阻流板はしばしば、反応器の壁に据え付けられて、混合の質を改善する。攪拌槽反応器にはしばしばジャケットが付いて、熱の限定された添加または除去を可能にするが、熱伝達領域の量は、他の反応器デザインにわずかにしか関係せず、したがって、攪拌槽反応器は、特に大工業的規模の重合で主に断熱的に動作する。いくつかの攪拌槽反応器は、冷却コイル（例えば、Ｕ．Ｓ．２，８７５，０２７を参照されたい）を収容して、重合の熱の除去を補助し得る。他のものは、凝縮蒸気を含有するガス相を用いて動作され得、熱を除去するために凝縮物を使用し得る（例えば、Ｕ．Ｓ．３，９６８，０９０を参照されたい）。
【０１１３】
用語「環状反応器」は、本明細書で使用される場合、流動環状構成を備える反応器を指す。溶液重合のための環状反応器は、Ｕ．Ｓ．５，９７７，２５１によく記載されている。これらの反応器は、再利用流動環状を特徴とし、ここで、重合の熱を除去する１つ以上の熱交換器に通して、かつさらに重合溶液の均一を助ける静的及び／または動的混合要素に通して、重合溶液の流動を再循環するためにポンプが使用される。典型的に、溶媒及びモノマー供給物は、多様な種類の供給物注入器を使用して環状内の１つ以上の点で導入される。典型的に、１つ以上の触媒構成成分は、１つ以上の触媒注入器を介して類似の様式で導入される。静的混合機は、これらの供給物流の大量の流体への混合を改善するために各供給物または触媒注入器の下流で頻繁に使用される。環状内のいくつか点において、排出流は、反応器廃液を除去し、これは次に、単離プロセスの後の反応器または脱揮発区域に送られる。
【０１１４】
用語「溶液重合」は、本明細書で使用される場合、形成されたポリマーが重合溶媒中で溶解される重合プロセスを指す。
【０１１５】
用語「連続溶液重合」は、本明細書で使用される場合、モノマー、溶媒、及び触媒供給物が反応器（例えば、攪拌槽、環状、パイプ流動など）に継続的に添加される溶液重合を指す。ポリマー、溶媒、触媒、及び未反応モノマーを含む反応器廃液は、反応器から継続的に除去される。反応器の容積を、反応器を通る平均容積流動速度により除算することにより、別々の量の反応器の供給物が反応器の中で費やす平均時間である滞留時間が計算され得る。連続溶液重合は、供給物が重合前に導入され、反応器内容物が重合の最後またはその付近で除去されるバッチ重合とは区別される。半バッチ重合は、バッチ重合と類似しているが、モノマーまたは触媒のいくつかの供給物が重合の間、継続的に添加され得ながら、反応器内容物は重合の最後またはその付近で再度除去される。
【０１１６】
用語「ポリマー溶液」は、本明細書で使用される場合、（ほとんどの場合、液体状態で）均一相を形成するための（典型的に、分子量がポリマーよりもはるかに低い）１つ以上の溶媒中のポリマーの完全溶解を指す。この溶液は、ポリマー及び溶媒を含み、重合反応の未反応モノマー及び他の残留物も含み得る。
【０１１７】
用語「溶媒」は、本明細書で使用される場合、モノマー及び／またはポリマーのような対象の化学種を溶解して、液体相をもたらす物質（例えば、炭化水素または２つ以上の炭化水素の混合物（モノマー及びコモノマーを除く））を指す。
【０１１８】
用語「断熱性反応器」は、本明細書で使用される場合、活性熱除去機序及び活性熱添加機序を有しない反応器を指す。
【０１１９】
用語「を含む（ｃｏｍｐｒｉｓｉｎｇ）」、「を含む（ｉｎｃｌｕｄｉｎｇ）」、「を有する」、及びそれらの派生語は、同じものが具体的に開示されているかどうかに関わらず、任意の追加の構成成分、ステップ、または手順の存在を排除することを意図しない。いかなる疑念も回避するために、用語「を含む（ｃｏｍｐｒｉｓｉｎｇ）」の使用により主張される全ての組成物は、それらに反すると述べられない限り、ポリマー系かどうかに関わらず、任意の追加の添加剤、補助剤、または化合物を含んでもよい。対照的に、用語、「から本質的になる（ｃｏｎｓｉｓｔｉｎｇ  ｅｓｓｅｎｔｉａｌｌｙ  ｏｆ）」は、一切の連続的な引用の範囲から、実施性に不可欠でないものを除いていかなる他の構成成分、ステップ、または手順も排除する。用語「からなる（ｃｏｎｓｉｓｔｉｎｇ  ｏｆ）」は、具体的に描写または列挙されていないいかなる構成成分、ステップ、または手順も排除する。
【０１２０】
試験方法
揮発性画分−油分析
油の揮発性画分をＡＳＴＭ  Ｄ７１６９に従って決定する。検出器応答を確認する（ＡＳＴＭ  Ｄ７１６９の項８．５を参照されたい）。ガスクロマトグラフィー条件を、ＡＳＴＭ  Ｄ７１６９の表１に列挙する。カラム＝０．５ｍｍの名目上の内径及び０．０９〜０．１７μｍのフィルム厚を有する１００％結合ポリジメチルシロキサンカラムを使用する。１．０μＬの注入体積。溶媒は、ＣＳ２である。
【０１２１】
ポリワックス標準（Ｐ６５５またはＰ１０００）プラスＣ７−Ｃ２０のアルカンを、較正曲線（検出器応答対保持時間）を生成し、標準の図Ａ．１．２に対するクロマトグラムを確証するために使用する。ＡＳＴＭ  Ｄ７１６９の表１に列挙されるガスクロマトグラフィー条件。カラム＝０．５ｍｍの名目上の内径及び０．０９〜０．１７μｍのフィルム厚を有する１００％結合ポリジメチルシロキサンカラムを使用する。１．０μＬの注入体積。溶媒は、ＣＳ２である。ＡＳＴＭ  Ｄ７１６９の項８．３〜８．４を参照されたい。
【０１２２】
各油を、上のＧＣ条件を使用して実行して、油に関するクロマトグラム（検出器応答対保持時間）を取得する。約４．９ｇの溶媒中の約７０〜８０ｍｇの油を、クロマトグラフィー試料として使用する。コンピュータソフトウェア（例えば、ＡｇｉｌｅｎｔのＳｉｍＤｉｓ）は、保持時間をそれぞれの炭素番号に転換し、検出器応答を油の重量画分に転換して「重量画分対炭素番号」プロファイルを生成する。コンピュータソフトウェアは、炭素番号を沸点に転換する。結果は、ＡＳＴＭ  Ｄ７１６９の表３で確認され得る。
【０１２３】
参照標準（Ｓｉｇｍａ−Ａｌｄｒｉｃｈから入手可能なＡＳＴＭ  Ｄ６３５２／Ｄ７１６９の参照材料５０１０）を実行して、油試料の沸点分布を確証する。コンピュータソフトウェア（例えば、ＡｇｉｌｅｎｔのＳｉｍＤｉｓ）は、油の重量画分を「累積回収質量（％）」に転換する。「累積回収質量（％）対沸点」プロファイルを生成する。図１及び２を参照されたい。図２は、図１の拡大領域を描写する。
【０１２４】
ムーニー粘度
ポリマーのムーニー粘度［充填剤及び油を有さないエチレン／α−オレフィン／非共役ポリエンインターポリマー（例えば、ＥＰＤＭ））、ムーニー粘度（１２５℃でのＭＬ１＋４）］を、１分の予熱時間及び４分の回転子動作時間を用いて、ＡＳＴＭ  １６４６−０４に従って測定する。この機器は、Ａｌｐｈａ  Ｔｅｃｈｎｏｌｏｇｉｅｓ  Ｒｈｅｏｍｅｔｅｒ  ＭＤＲ２０００である。
【０１２５】
ポリマー及び油を含む組成物のムーニー粘度、ムーニー粘度（１２５℃でのＭＬ１＋４）を、１分の予熱時間及び４分の回転子動作時間を用いて、ＡＳＴＭ  １６４６−０４に従って測定する。この機器は、Ａｌｐｈａ  Ｔｅｃｈｎｏｌｏｇｉｅｓ  Ｒｈｅｏｍｅｔｅｒ  ＭＤＲ２０００である。
【０１２６】
ゲル浸透クロマトグラフィー
ゲル浸透クロマトグラフィーシステムは、Ｐｏｌｙｍｅｒ  Ｌａｂｏｒａｔｏｒｉｅｓ  Ｍｏｄｅｌ  ＰＬ−２１０またはＰｏｌｙｍｅｒ  Ｌａｂｏｒａｔｏｒｉｅｓ  Ｍｏｄｅｌ  ＰＬ−２２０から構成された。カラム及びカルーセルコンパートメントを１４０℃で動作させた。カラムは、３つのＰｏｌｙｍｅｒ  Ｌａｂｏｒａｔｏｒｉｅｓの１０ミクロンの混合Ｂカラムであった。使用した溶媒は、１，２，４トリクロロベンゼンであった。試料を、「５０ミリリットルの溶媒中の０．１グラムのポリマー」の濃度で調製した。試料を調製するために使用される溶媒は、「２００ｐｐｍのブチル化ヒドロキシトルエン（ＢＨＴ）」を含有した。試料を、１６０℃で２時間軽くかき混ぜることにより調製した。注入体積は１００マイクロリットルであり、流動速度は１．０ミリリットル／分であった。
【０１２７】
ＧＰＣカラム設定の較正を、２１の「狭い分子量分布ポリスチレン標準」で実行し、６つの「カクテル」混合物中に配置された分子量は５８０〜８，４００，０００の範囲であり、個別の分子量間に少なくとも一桁の分離を有した。標準を、Ｐｏｌｙｍｅｒ  Ｌａｂｏｒａｔｏｒｉｅｓ（Ｓｈｒｏｐｓｈｉｒｅ，ＵＫ）から購入した。ポリスチレン標準を、１，０００ｋｇ／ｍｏｌ以上の分子量に対して、「５０ミリリットルの溶媒中の０．０２５グラム」、及び１，０００ｋｇ／ｍｏｌ未満の分子量に対して「５０ミリリットルの溶媒中の０．０５グラム」で調製した。ポリスチレン標準を、摂氏８０度で３０分間軽くかき混ぜて溶解した。狭い標準混合物を、まず「最も高い分子量」構成成分から減少する順に実行して、劣化を最小限に抑えた。ポリスチレン標準ピーク分子量を、以下の等式を使用してポリエチレン分子量に転換し：Ｍポリエチレン＝Ａｘ（Ｍポリスチレン）Ｂ、式中、Ｍは、分子量であり、Ａは、０．４３１の値を有し、Ｂは、１．０に等しい（Ｗｉｌｌｉａｍｓ  ａｎｄ  Ｗａｒｄ，Ｊ．Ｐｏｌｙｍ．  Ｓｃ．，Ｐｏｌｙｍ．  Ｌｅｔ．，６，６２１（１９６８）に記載されるような）。ポリエチレン換算分子量計算を、Ｖｉｓｃｏｔｅｋ  ＴｒｉＳＥＣソフトウェアバージョン３．０を使用して実行した。
【０１２８】
ＥＰＤＭ組成物分析のためのＦＴＩＲ方法
エチレン、プロピレン、及び５−エチリデン−２−ノルボルネンを含有するターポリマーを、そのエチレン含有量に関してはＡＳＴＭ  Ｄ９３００を、及びそのエチリデン−ノルボルネンまたはジシクロペンタジエン含有量に関してはＡＳＴＭ  Ｄ６０４７を使用して分析した。
【０１２９】
動的機械分光法（ＤＭＳ）
小角度の振動剪断（溶融ＤＭＳ）を、窒素パージの下、「２５ｍｍの平行プレート」を備え付けたＴＡ機器ＡＲＥＳを使用して実行した。全ての試料について、試料装填と試験開始との間の時間を５分に設定した。０．１〜１００ラジアン／秒の周波数範囲にわたって１９０℃で実験を実行した。１〜３％の試料の応答に基づいて、ひずみ振幅を調節した。振幅及び位相の観点から応力応答を分析し、それから貯蔵係数（Ｇ′）、損失係数（Ｇ′′）、動的粘度η＊、及びタンデルタを計算した。動的機械分光法のための標本は、１８０℃及び１０ＭＰａの成型圧力で５分間かけて形成し、次に冷却した圧盤（１５〜２０℃）の間で２分間急冷した「直径２５ｍｍ×厚さ３．３ｍｍ」の圧縮成型ディスクであった。レオロジー比（１９０℃でＶ０．１／Ｖ１００、「ＲＲ」とも称される）を記録した。直鎖分子（検出可能な長鎖分岐がない）は典型的に、８以下のＲＲを有する。ポリマー中に存在する油が、観察されるＲＲを低減し得、これにより、油を含有するポリマーのＲＲ値（ＲＲＯＥ＿ポリマー）からポリマーのＲＲ（ＲＲポリマー）を推測するために、以下の等式が使用されることが理解されている。ＲＲポリマー＝ＲＲＯＥ＿ポリマー／（油重量％＊（−０．０１９８８）＋１．０３２１）。
【０１３０】
溶融指数
エチレン系ポリマーの溶融指数（Ｉ２、またはＭＩ）を、条件１９０℃／２．１６ｋｇでＡＳＴＭ  Ｄ−１２３８に従って測定する。
【０１３１】
密度
密度をＡＳＴＭ  Ｄ−７９２に従って測定する。
【０１３２】
実験
試薬
まず、吸着床を使用して全ての溶媒及びモノマーを精製して、可能性のある触媒の弊害を除去する。
【０１３３】
溶媒は、ＩＳＯＰＡＲ  Ｅであった。
【０１３４】
【化１】
0006718453.tif 000002
【０１３５】
ＣＡＴ  Ａ：ハフニウム、ジメチル［［２’，２’’’−［１，３−プロパンジイルビス（オキシ−．カッパ．Ｏ）］ビス［３−［３，６−ビス（１，１−ジメチルエチル）−９Ｈ−カルバゾール−９−イル］−５’−フルオロ−５−（１，１，３，３−テトラメチルブチル）［１，１’−ビフェニル］−２−オラト−．カッパ．Ｏ］］（２−）］−、（ＯＣ−６−３３）−。
【０１３６】
【化２】
0006718453.tif 000003
【０１３７】
【化３】
0006718453.tif 000004
【０１３８】
共触媒
共触媒１：（ビス−水素化獣脂アルキルメチルアンモニウムテトラキス−ペンタフルオロフェニルボレート）−Ｂｏｕｌｄｅｒ  Ｓｃｉｅｎｔｉｆｉｃにより供給される。
共触媒２：（修飾メタルミノキサン（ｍｅｔｈａｌｕｍｉｎｏｘａｎｅ））（ＭＭＡＯ−３Ａ）−Ａｋｚｏ−Ｎｏｂｅｌにより供給される。
【０１３９】
油は、表１に列挙される。
【０１４０】
【表１】
0006718453.tif 000005
【０１４１】
重合
実施例１：ＣＳＴＲ
重合プロセスを図３に描写した。プロセス条件を実施例１として表２Ａ及び２Ｂに示し、生成物特性を表３に示す。反応性モノマーエチレン、プロピレン、及びＥＮＢを、溶媒（ＩＳＯＰＡＲ  Ｅ）及び水素と共に、１つの供給物として、供給物冷却装置に通して、ジャケット付きかつ攪拌槽反応器に供給した。３つの触媒構成成分（触媒及び共触媒）を、他の供給物と分けて反応器に供給した。ＰＡＲＡＬＵＸ６００１油を、ＣＳＴＲ排水流に添加した。次いで、組み合わせた流れを静的混合機、加熱装置、及び圧力制御弁に通して、次に反応器システムの脱揮発区域に送った。
【０１４２】
実施例２：ＣＳＴＲ−環状
重合プロセスを図４に描写する。プロセス条件を実施例２として表２Ａ及び２Ｂに示し、生成物特性を表３に示す。反応性モノマーエチレン、プロピレン、及びＥＮＢを、溶媒（ＩＳＯＰＡＲ  Ｅ）及び水素と共に、１つの供給物として、供給物冷却装置に通して、ジャケット付きかつ攪拌槽反応器（ＣＳＴＲ）に供給した。３つの触媒構成成分（触媒及び共触媒）を、他の供給物と分けてＣＳＴＲに供給した。ＣＳＴＲの排水を、追加の冷却溶媒（ＩＳＯＰＡＲ  Ｅ）、エチレン、プロピレン、ＥＮＢ、及び水素と共に環状反応器に送った。３つの触媒構成成分（触媒及び共触媒）を、他の供給物と分けて環状反応器に添加した。ＰＡＲＡＬＵＸ６００１油を、環状反応器の排水流に、その後、静的混合機に、次いで、加熱装置及び圧力制御弁、続いて反応器システムの脱揮発区域に添加した。
【０１４３】
実施例３：環状−ＣＳＴＲ
重合プロセスを図５に描写する。プロセス条件を実施例３として表２Ａ及び２Ｂに示し、生成物特性を表３に示す。反応性モノマーエチレン、プロピレン、及びＥＮＢを、溶媒（ＩＳＯＰＡＲ  Ｅ）及び水素と共に、１つの供給物として、供給物冷却装置に通して環状反応器に供給した。３つの触媒構成成分（触媒及び共触媒）を、他の供給物と分けて環状反応器に供給した。環状反応器の排水を、追加の冷却溶媒、エチレン、プロピレン、ＥＮＢ、及び水素と共にＣＳＴＲに送った。３つの触媒構成成分（触媒及び共触媒）を、他の供給物と分けてＣＳＴＲ反応器に供給した。ＰＡＲＡＬＵＸ６００１油を、ＣＳＴＲ反応器の排水流に添加した。次いで、組み合わせた流れを静的混合機、加熱装置、圧力制御弁に通して、次に反応器システムの脱揮発区域に送った。
【０１４４】
実施例４：環状
この重合プロセスを図６に描写する。プロセス条件を実施例４として表２Ａ及び２Ｂに示し、生成物特性を表３に示す。反応性モノマーエチレン、プロピレン、及びＥＮＢを、溶媒（ＩＳＯＰＡＲ  Ｅ）及び水素と共に、１つの供給物として、供給物冷却装置に通して「２７ガロン」の環状反応器に供給した。３つの触媒構成成分（触媒及び共触媒）を、他の供給物と分けて反応器に供給した。ＰＡＲＡＬＵＸ６００１油を、環状反応器の排水流に添加した。次いで、組み合わせた流れを静的混合機、加熱装置、圧力制御弁に通して、次に反応器システムの脱揮発区域に送った。
【０１４５】
実施例５：環状−環状
この重合プロセスを図７に描写する。プロセス条件を実施例５として表２Ａ及び２Ｂに示し、生成物特性を表３に示す。反応性モノマーエチレン、プロピレン、及びＥＮＢを、溶媒（ＩＳＯＰＡＲ  Ｅ）及び水素と共に、１つの供給物として、供給物冷却装置に通して環状反応器に供給した。３つの触媒構成成分（触媒及び共触媒）を、他の供給物と分けて環状反応器に供給した。環状反応器の排水を、追加の冷却溶媒、エチレン、プロピレン、ＥＮＢ、及び水素と共に第２の環状反応器に送った。３つの触媒構成成分（触媒及び共触媒）を、他の供給物と分けてＣＳＴＲ反応器に供給した。ＰＡＲＡＬＵＸ６００１油を、第２の反応器の排水流に添加した。次いで、組み合わせた流れを静的混合機、加熱装置、圧力制御弁に通して、次に反応器システムの脱揮発区域に送った。
【０１４６】
実施例６：環状−環状
この重合プロセスを図７に描写する。プロセス条件を実施例６として表２Ａ及び２Ｂに示し、生成物特性を表３に示す。反応性モノマーエチレン、プロピレン、及びＥＮＢを、溶媒（ＩＳＯＰＡＥ  Ｅ）及び水素と共に、１つの供給物として、供給物冷却装置に通して環状反応器に供給した。３つの触媒構成成分（触媒及び共触媒）を、他の供給物と分けて環状反応器に供給した。環状反応器の排水を、追加の冷却溶媒、エチレン、プロピレン、ＥＮＢ、及び水素と共に第２の環状反応器に送った。３つの触媒構成成分（触媒及び共触媒）を、他の供給物と分けてＣＳＴＲ反応器に供給した。ＨＹＤＲＯＢＲＩＴＥ１０００油を、第２の反応器の排水流に添加した。次いで、組み合わせた流れを静的混合機、加熱装置、圧力制御弁に通して、次に反応器システムの脱揮発区域に送った。
【０１４７】
実施例７：環状
この重合プロセスを図６に描写する。プロセス条件を実施例７として表２Ａ及び２Ｂに示し、生成物特性を表３に示す。反応性モノマーエチレン、プロピレン、及びＥＮＢを、溶媒（ＩＳＯＰＡＲ  Ｅ）及び水素と共に、１つの供給物として、供給物冷却装置に通して環状反応器に供給した。３つの触媒構成成分（触媒及び共触媒）を、他の供給物と分けて反応器に供給した。ＨＹＤＲＯＢＲＩＴＥ５５０油を、環状反応器の排水流に添加した。次いで、組み合わせた流れを静的混合機、加熱装置、圧力制御弁に通して、次に反応器システムの脱揮発区域に送った。
【０１４８】
実施例８：ＣＳＴＲ
この重合プロセスを図３に描写する。プロセス条件を実施例８として表２Ａ及び２Ｂに示し、生成物特性を表３に示す。反応性モノマーエチレン、プロピレン、及びＥＮＢを、溶媒（ＩＳＯＰＡＥ  Ｅ）及び水素と共に、１つの供給物として、供給物冷却装置に通して、ジャケット付きかつ攪拌槽反応器に供給した。３つの触媒構成成分（触媒及び共触媒（複数可））を、他の供給物と分けて反応器に供給した。ＨＹＤＲＯＢＲＩＴＥ５５０油を、ＣＳＴＲ排水流に添加した。次いで、組み合わせた流れを静的混合機、加熱装置、及び圧力制御弁に通して、次に反応器システムの脱揮発区域に送った。
【０１４９】
ポリマー特性は、表３及び４に示される。以下の表１〜４に見られるように、本発明の
重合物は、油展された高分子量ポリマーを効果的に生成するために使用され得る。低分子
量構成成分中の高い油は、真空溶媒中で高濃度の油を生成する。考慮される全ての油の中
で最も重いにも関わらず、ＨＹＤＲＯＢＲＩＴＥ１０００は、ＰＡＲＡＬＵＸ６００１及
びＨＹＤＲＯＢＲＩＴＥ５５０よりも、４００℃（ａｔｍ）及び４２５℃（ａｔｍ）で最
も高い濃度（重量％）の低分子量構成成分を生成する（４００℃及び４２５℃、各々のａ
ｔｍ圧力での揮発性画分を参照されたい）。ここで考慮される３つの油のうち、ＰＡＲＡ
ＬＵＸ６００１が最も適切である。ＰＡＲＡＬＵＸ６００１は、これらの温度で最も低い
濃度の低分子量構成成分または画分（重量％）を有し、したがって、好ましい油である。
これらのより低い分子量構成成分は、油展されたポリマーの単離の間、重合プロセスに戻
されて意図せずに再利用され得、したがって重合プロセスの間、不要な反応及び／または
他の不要な効果をもたらし得る。
なお、本願発明は次の態様も含む。
（１）少なくとも１つのエチレン系ポリマーと少なくとも１つの油とを含む組成物を形成する方法であって、前記方法が、少なくとも１つの反応器と、前記反応器の下流に位置付けられる少なくとも１つの混合機とを備える反応器システムで、エチレンと任意に１つ以上のコモノマーとを含む混合物を重合して、前記エチレン系ポリマーを形成することを含み、前記油が、前記混合機の上流で前記エチレン系ポリマーに添加される、方法。
（２）前記油が、４００℃及び大気圧で、前記油の総重量に基づいて、２．０重量％以下の揮発性画分を有する、上記（１）に記載の方法。
（３）前記混合機が、静的混合機である、上記（１）または（２）に記載の方法。
（４）前記重合が、溶液重合である、上記（１）〜（３）のいずれか一項に記載の方法。
（５）前記少なくとも１つの反応器が、連続攪拌槽反応器または環状反応器である、請求項（１）〜（４）のいずれか一項に記載の方法。
（６）前記混合物が、重合溶媒をさらに含む、上記（１）〜（５）のいずれか一項に記載の方法。
（７）前記反応器システムが、再利用重合溶媒のためのラインを備え、前記再利用重合溶媒が、前記少なくとも１つの反応器中に再導入される、上記（６）に記載の方法。
（８）前記反応器システムが、２つの反応器を備える、上記（１）〜（７）のいずれか一項に記載の方法。
（９）前記反応器システムが、攪拌槽反応器、続いて環状反応器を備える、上記（８）に記載の方法。
（１０）前記油の温度と少なくとも１つの反応器の温度との差異（Ｔ油−Ｔ反応器）が、５０℃〜１５０℃である、請求項（１）〜（９）のいずれか一項に記載の方法。
（１１）前記エチレン系ポリマーが、エチレン／α−オレフィンインターポリマーである、上記（１）〜（１０）のいずれか一項に記載の方法。
（１２）前記エチレン／α−オレフィンインターポリマーが、エチレン／α−オレフィン／ジエンインターポリマー、及びさらにエチレン／α−オレフィン／ジエンターポリマーである、上記（１１）に記載の方法。
（１３）上記（１）〜（１２）のいずれか一項に記載の方法により形成される、少なくとも１つのエチレン系ポリマーと少なくとも１つの油とを含む、組成物。
（１４）上記（１３）に記載の組成物から形成された少なくとも１つの構成成分を含む、物品。
（１５）少なくとも１つのエチレン系ポリマーと少なくとも１つの油とを含む組成物を形成する方法のための反応器システムであって、前記反応器システムが、少なくとも１つの反応器と、少なくとも１つの混合機と、前記エチレン系ポリマー中への油供給部とを備え、前記油供給部が、前記反応器の後、かつ前記混合機の前に位置付けられる、反応器システム。
【０１５０】
【表２Ａ】
0006718453.tif 000006
【０１５１】
【表２Ｂ】
0006718453.tif 000007
【０１５２】
【表３】
0006718453.tif 000008
【０１５３】
【表４】
0006718453.tif 000009
【図１】
0006718453.tif 000010
【図２】
0006718453.tif 000011
【図３】
0006718453.tif 000012
【図４】
0006718453.tif 000013
【図５】
0006718453.tif 000014
【図６】
0006718453.tif 000015
【図７】
0006718453.tif 000016